(57)【要約】      （修正有）【課題】側面の全面に亘ってムラ無く均等に潤滑油を保持することができる機械部品を提供する。【解決手段】電鋳により所定の厚みに形成された金属製のプレート体１３２と、該プレート体の側面の全面に亘って凹み形成され、潤滑油を保持可能な複数の保油孔１３３と、を備えている機械部品。該機械部品であるがんぎ歯車部１３２の側面は、全面に亘って形成された複数の保油孔１３３によって潤滑油が表面張力或いは毛細管現象等により保持されている。よって、摺動面１３２ｂを含む側面の全体は、潤滑油の量にばらつきがない保油性能に優れた保油面として機能する。【選択図】図６
2010261064.tif 000002
【特許請求の範囲】
【請求項１】
電鋳により所定の厚みに形成された金属製のプレート体と、
該プレート体の側面の全面に亘って凹み形成され、潤滑油を保持可能な複数の保油孔と、を備えていることを特徴とする機械部品。
【請求項２】
請求項１に記載の機械部品において、
前記プレート体は、鉤型状の歯部を複数有するがんぎ歯車部であり、
前記側面の一部は、アンクルの爪石が摺動される摺動面とされていることを特徴とする機械部品。
【請求項３】
所定の厚みに形成された金属製のプレート体と、該プレート体の側面の全面に亘って凹み形成され、潤滑油を保持可能な複数の保油孔と、を備えた機械部品を製造する方法であって、
感光性材料に複数の光透過性の微粒子を混合させた混合材料を、基材の表面に形成された導電膜上に所定の厚みだけ塗布する塗布工程と、
マスクを通して前記混合材料を部分的に露光する露光工程と、
露光した前記混合材料を現像して、前記プレート体の外形形状に倣って前記導電膜を露出させると共に、内壁面に前記微粒子が現れた貫通孔を形成する現像工程と、
全体を電鋳液に浸漬した後に前記導電膜を電極として電鋳を行い、前記貫通孔内で露出する前記導電膜上に金属を析出させると共に、貫通孔を少なくとも完全に塞ぐ金属体となるまで金属を成長させる電鋳工程と、
前記貫通孔から溢れた前記金属体を除去すると共に、残った金属体の厚みが前記プレート体の厚みになるように厚み調整を行う厚み調整工程と、
前記混合材料、前記導電膜及び前記基材を除去し、前記貫通孔の内壁面に現れた前記微粒子によって側面の全面に亘って複数の前記保油孔が凹み形成された前記プレート体を得る除去工程と、を備えていることを特徴とする機械部品の製造方法。
【請求項４】
請求項３に記載の機械部品の製造方法において、
前記塗布工程の際、前記微粒子として、前記感光性材料と略同一の屈折率を有する微粒子を用いることを特徴とする機械部品の製造方法。
【請求項５】
請求項３又は４に記載の機械部品の製造方法において、
前記塗布工程の際、前記微粒子として、前記感光性材料に対して比重の異なる微粒子を用いることを特徴とする機械部品の製造方法。
【請求項６】
請求項３から５のいずれか１項に記載の機械部品の製造方法において、
前記塗布工程の際、前記微粒子として、前記感光性材料を微粒子状に固めたものを用いることを特徴とする機械部品の製造方法。
【発明の詳細な説明】
【技術分野】
【０００１】
本発明は、機械部品に関し、特に時計等の小型の精密機械用の部品として好適な機械部品及びその製造方法に関するものである。
【背景技術】
【０００２】
小型の精密機械の１つである機械式時計には、機械部品である歯車が非常に多く用いられている。この種の歯車は、用途に応じて様々な形状に形成されているうえ、複雑に組み合わされて動力を伝達している。特に、歯車の１つであるがんぎ車は、アンクルの爪石が側面に対して高速に摺動するので、両者の間に摩擦が生じて摩耗し易い。そのため、摩擦をできるだけ軽減するために、側面に潤滑油を保持させておく必要がある。しかも、余計な箇所に潤滑油が波及することを防止するために、爪石が摺動するポイントに局所的に潤滑油を保持させる必要がある。
【０００３】
そこで、このようなニーズに応えるものとして、がんぎ歯車部に形成された特殊な鉤型をした複数の歯部の先端に潤滑油を局所的に保持して、爪石との摩擦を軽減することができるがんぎ車が知られている（特許文献１参照）。
このがんぎ車は、歯部の先端の厚みが薄くなるように段付き加工されており、厚みの異なる部分の境である境界面（隆起部）を利用して潤滑油を保持することが可能とされている。
【先行技術文献】
【特許文献】
【０００４】
【特許文献１】特表２００７−５０６０７３号公報
【発明の概要】
【発明が解決しようとする課題】
【０００５】
ところが、従来のがんぎ車では、境界面の部分を中心に潤滑油が保持される構成であるので、必要な領域に潤滑油がムラ無く均等に行き渡り難かった。つまり、境界面に近い位置と離れた位置とでは、潤滑油の量が異なり易かった。そのため、摩擦抵抗にばらつきが生じる可能性があり、偏った摩耗に繋がる恐れがあった。
【０００６】
ところで、がんぎ車を含む歯車等の機械部品は、通常、打ち抜き加工等の各種の機械加工により製造されている。この際、短時間で大量に製造できるように、できるだけ少ない製造工程で効率良く製造することが望まれている。
この点、上述したがんぎ車を製造する場合には、機械加工により、複数の歯部を有するがんぎ歯車部の外形形状を作製した後、さらに複数の歯部の先端を段付き加工するといった追加工がどうしても必要になってしまっていた。そのため、効率良く製造することができず、コスト高を招くものであった。
【０００７】
また、近年では、機械加工ではなく電鋳を利用して機械部品を製造する方法が採用されている。特に、電鋳を利用する方法は、機械加工に比べて機械公差が小さいうえ、複雑な外形形状であっても精度良く作製できるので、今後の主流となるものと考えられる。しかしながら、この電鋳を利用した方法で上述したがんぎ車を製造する場合であっても、やはり歯部の先端に段付き加工を施すためには、２段の電鋳型が必要になってしまい、製造工程が増えてしまわざるを得ない。そのため、やはり効率良く製造することができず、コスト高を招いてしまうものであった。
【０００８】
本発明は、このような事情に考慮してなされたもので、その目的は、側面の全面に亘ってムラ無く均等に潤滑油を保持することができる機械部品を提供することに加え、この機械部品を、電鋳を利用した方法で効率良く製造することができる機械部品の製造方法を提供することである。
【課題を解決するための手段】
【０００９】
本発明は、前記課題を解決するために以下の手段を提供する。
本発明に係る機械部品は、電鋳により所定の厚みに形成された金属製のプレート体と、該プレート体の側面の全面に亘って凹み形成され、潤滑油を保持可能な複数の保油孔と、を備えていることを特徴とする。
【００１０】
また、本発明に係る機械部品の製造方法は、所定の厚みに形成された金属製のプレート体と、該プレート体の側面の全面に亘って凹み形成され、潤滑油を保持可能な複数の保油孔と、を備えた機械部品を製造する方法であって、感光性材料に複数の光透過性の微粒子を混合させた混合材料を、基材の表面に形成された導電膜上に所定の厚みだけ塗布する塗布工程と、マスクを通して前記混合材料を部分的に露光する露光工程と、露光した前記混合材料を現像して、前記プレート体の外形形状に倣って前記導電膜を露出させると共に、内壁面に前記微粒子が現れた貫通孔を形成する現像工程と、全体を電鋳液に浸漬した後に前記導電膜を電極として電鋳を行い、前記貫通孔内で露出する前記導電膜上に金属を析出させると共に、貫通孔を少なくとも完全に塞ぐ金属体となるまで金属を成長させる電鋳工程と、前記貫通孔から溢れた前記金属体を除去すると共に、残った金属体の厚みが前記プレート体の厚みになるように厚み調整を行う厚み調整工程と、前記混合材料、前記導電膜及び前記基材を除去し、前記貫通孔の内壁面に現れた前記微粒子によって側面の全面に亘って複数の前記保油孔が凹み形成された前記プレート体を得る除去工程と、を備えていることを特徴とする。
【００１１】
この発明においては、まず、感光性材料に複数の光透過性の微粒子を所定の比率で混合させた混合材料を準備した後、この混合材料を基材の表面に形成された導電膜上に塗布する塗布工程を行う。この際、十分な厚みとなるように混合材料を塗布しておく。
次いで、塗布した混合材料を、マスクを通して部分的に露光する露光工程を行う。この際、混合材料に含まれる複数の微粒子は光透過性であるので、微粒子によって遮られることなく混合材料を確実に露光することができる。
次いで、部分的に露光された混合材料を現像して、露光した領域或いは露光されていない領域のいずれかの領域を溶解させる現像工程を行う。これにより、混合材料に、プレート体の外形形状に倣って導電膜を露出させると共に内壁面に微粒子が現れた貫通孔を形成することができる。
【００１２】
次いで、全体を電鋳液に浸漬した後に、導電膜を電極として電鋳を行う電鋳工程を行う。すると、貫通孔内で露出する導電膜上に金属が析出し、この金属が徐々に成長する。そして、少なくとも貫通孔を完全に塞ぐ金属体になるまで金属を成長させる。この際、貫通孔は、プレート体の外形形状に倣っているので、成長した金属体に関してもプレート体の外形形状に倣った状態となっている。また、貫通孔の内壁面には、複数の微粒子が現れているので、金属体の側面には該微粒子によって凹み形成された複数の保油孔が全面に亘って形成される。
【００１３】
電鋳が終了した後、貫通孔から溢れた金属体を除去すると共に、残った金属体の厚みがプレート体の厚みとなるように研磨等により厚み調整する厚み調整工程を行う。そして、最後に、混合材料、導電膜及び基材を除去する除去工程を行う。これにより、電鋳によって作製された金属製のプレート体と、このプレート体の側面の全面に亘って凹み形成された複数の保油孔と、を備えた機械部品を製造することができる。
【００１４】
特に、この製造方法によれば、電鋳を利用するので複雑な形状であっても精密にプレート体を作製することができ、高品質化を図ることができる。しかも、感光性材料に光透過性の微粒子を混合させる以外は一般的な電鋳方法と同じ工程で製造できるので、製造工程が増えることもなく非常に効率良く製造することができる。よって、機械部品の低コスト化に繋げることができる。
更に、このように製造された機械部品は、側面の全面に亘って複数の保油孔が形成されているので、側面の全面に亘ってムラ無く均等に潤滑油を保持することができる。従って、側面を、潤滑油の量にばらつきがない保油性能に優れた保油面として利用することができる。よって、摩擦抵抗にばらつきが生じ難く、摩耗に偏りが生じてしまうことを抑制することができる。
【００１５】
また、本発明に係る機械部品は、上記本発明の機械部品において、前記プレート体が、鉤型状の歯部を複数有するがんぎ歯車部であり、前記側面の一部が、アンクルの爪石が摺動される摺動面とされていることを特徴とする。
【００１６】
この発明に係る機械部品においては、アンクルと共に機械式時計の脱進・調速を行うがんぎ車として利用することができる。特に、全面に亘って保油孔が形成されている側面の一部が、アンクルの爪石が摺動される摺動面であるので、爪石の摺動時に生じる摩擦抵抗を効果的に軽減することができる。従って、耐久性に優れた信頼性の高いがんぎ車とすることができる。
【００１７】
また、本発明に係る機械部品の製造方法は、上記本発明の機械部品の製造方法において、前記塗布工程の際、前記微粒子として、前記感光性材料と略同一の屈折率を有する微粒子を用いることを特徴とする。
【００１８】
この発明に係る機械部品の製造方法においては、微粒子の屈折率が感光性材料と略同一であるので、露光時に微粒子で分散されることなく光を直進させることができる。そのため、マスクされていない部分のみを正確に露光することができる。よって、プレート体の外形形状に正確に倣うように貫通孔を形成することができ、機械部品をより精密に製造することができる。
【００１９】
また、本発明に係る機械部品の製造方法は、上記本発明の機械部品の製造方法において、前記塗布工程の際、前記微粒子として、前記感光性材料に対して比重の異なる微粒子を用いることを特徴とする。
【００２０】
この発明に係る機械部品の製造方法においては、感光性材料に対して比重の異なる微粒子を混合させるので、貫通孔を形成した際に内周壁に現れる微粒子の分布を厚み方向で変化させることができる。
例えば、感光性材料よりも比重の重い微粒子を混合した場合には、導電膜上に混合材料を塗布した際に、微粒子を導電膜側により多く存在させることができる。従って、貫通孔の形成時、内周壁に現れる微粒子は導電膜に近い側により多く分布する。その結果、側面に形成される保油孔をプレート体の下面側により多く分布させることができる。このように、保油孔の形成割合をプレート体の厚み方向で若干変化させることができ、機械部品の用途に応じて保油性能のより優れた領域の位置を微調整することができる。
【００２１】
また、本発明に係る機械部品の製造方法は、上記本発明の機械部品の製造方法において、前記塗布工程の際、前記微粒子として、前記感光性材料を微粒子状に固めたものを用いることを特徴とする。
【００２２】
この発明に係る機械部品の製造方法においては、微粒子が感光性材料を固めたものであるので、除去工程の際に、感光性材料と微粒子とを同じ手法で、且つ、同じタイミングで除去できるので、この工程に費やす手間及び時間を軽減でき、さらなる製造効率の向上化に繋げることができる。
【発明の効果】
【００２３】
本発明に係る機械部品によれば、側面の全面に亘ってムラ無く均等に潤滑油を保持することができ、この側面を潤滑油の量にばらつきがない保油性能に優れた保油面として利用することができる。
また、本発明に係る機械部品の製造方法によれば、上記機械部品を、電鋳を利用した方法で効率良く製造することができ、低コスト化に繋げることができる。
【図面の簡単な説明】
【００２４】
【図１】本発明に係る機械部品であるがんぎ車を有する機械式時計の、ムーブメント表側の平面図（一部の部品を省略し、受部材は仮想線で示している）。
【図２】図１に示すムーブメント裏側の一部を拡大した平面図である。
【図３】図１に示すムーブメントの香箱車からがんぎ車の部分を図示する概略部分断面図である。
【図４】図１に示すムーブメントのがんぎ車からてんぷの部分を図示する概略部分断面図である。
【図５】図１に示すムーブメントを構成するがんぎ車及びアンクルの平面図である。
【図６】図５に示すがんぎ車の歯部を拡大した斜視図である。
【図７】図５に示すがんぎ車を製造する際のフローチャートである。
【図８】図５に示すがんぎ車を製造する際の一工程を示す図であって、シリコン基板上に導電膜を形成した状態の図である。
【図９】感光性材料に微粒子を混合したフォトレジスト（混合材料）の図である。
【図１０】図８に示す導電膜上に、図９に示すフォトレジストを塗布した状態の図である。
【図１１】露光時に使用するフォトレジストマスクの平面図である。
【図１２】図１１に示すフォトレジストマスクをフォトレジストの上方にセットした状態を示す図である。
【図１３】図１２に示す状態の後、露光及び現像によってフォトレジストに貫通孔を形成した状態を示す図である。
【図１４】図１３に示す状態の後、シリコン基板全体を電鋳液に漬浸させた状態を示す図である。
【図１５】図１４に示す状態の後、電鋳を行って、貫通孔内で金属体を成長させた状態を示す図である。
【図１６】図１５に示す状態の後、貫通孔から溢れた金属体を除去すると共に、残った金属体の厚みを調整した状態を示す図である。
【図１７】図１６に示す状態の後、シリコン基板、導電膜及びフォトレジストを除去した状態を示す図である。
【図１８】図１７に示す状態の後、残った微粒子を除去した状態を示す図である。
【図１９】本発明に係る機械部品の変形例を示す図であって、裏押さえの一部を示す斜視図である。
【発明を実施するための形態】
【００２５】
以下、本発明に係る機械部品及びその製造方法の一実施形態について、図１から図１８を参照して説明する。なお、本実施形態では、機械部品の一例として、機械式時計を構成する歯車の１つであるがんぎ車を例に挙げて説明する。
【００２６】
はじめに、機械式時計について、図１から図４を参照して説明する。なお、図１は、ムーブメント表側の平面図である。図２は、ムーブメント裏側の一部を図示した平面図である。図３は、香箱車からがんぎ車の部分を図示する概略部分断面図である。図４は、がんぎ車からてんぷの部分を図示する概略部分断面図である。
【００２７】
これら図１から図４に示すように、機械式時計のムーブメント１００は、このムーブメント１００の基板を構成する地板１０２を有している。地板１０２の巻真案内穴１０２ａには、巻真１１０が回転可能に組み込まれている。また、ムーブメント１００には、文字板１０４（図３及び図４参照）が取り付けられている。
一般に、地板１０２の両側のうち、文字板１０４が配される側をムーブメント１００の裏側と称し、文字板１０４が配される側の反対側をムーブメント１００の表側と称する。また、ムーブメント１００の表側に組み込まれる輪列を表輪列と称し、ムーブメント１００の裏側に組み込まれる輪列を裏輪列と称する。
【００２８】
おしどり１９０、かんぬき１９２、かんぬきばね１９４、裏押さえ１９６を含む切換装置により、巻真１１０の軸線方向の位置が決められている。きち車１１２は、巻真１１０の案内軸部に回転可能に設けられている。巻真１１０が、回転軸線方向に沿ってムーブメント１００の内側に一番近い方の第１の巻真位置（０段目）にある状態で巻真１１０を回転させると、つづみ車１１１の回転を介してきち車１１２が回転する。丸穴車１１４は、きち車１１２の回転により回転する。また、角穴車１１６は、丸穴車１１４の回転により回転する。角穴車１１６が回転することにより、香箱車１２０に収容されたぜんまい１２２（図３参照）が巻き上げられる。
【００２９】
二番車１２４は、香箱車１２０の回転により回転する。がんぎ車１３０は、四番車１２８、三番車１２６、二番車１２４の回転を介して回転する。これら香箱車１２０、二番車１２４、三番車１２６及び四番車１２８は、表輪列を構成する。
【００３０】
表輪列の回転を制御するための脱進・調速装置は、てんぷ１４０と、がんぎ車１３０と、アンクル１４２とで構成されている。てんぷ１４０は、図４に示すように、てん真１４０ａと、ひげぜんまい１４０ｃとを備えている。図３に示すように、二番車１２４の回転に基づいて、筒かな１５０が同時に回転する。そして、筒かな１５０に取り付けられた分針１５２が「分」を表示する。
また、筒かな１５０には、二番車１２４に対するスリップ機構が設けられている。筒かな１５０の回転に基づいて、日の裏車の回転を介して筒車１５４が回転する。そして、筒車１５４に取り付けられた時針１５６が「時」を表示する。
【００３１】
図４に示すようにひげぜんまい１４０ｃは、複数の巻き数をもったうずまき状（螺旋状）の形態の薄板ばねである。ひげぜんまい１４０ｃの内端部は、てん真１４０ａに固定されたひげ玉１４０ｄに固定されている。一方、ひげぜんまい１４０ｃの外端部は、てんぷ受１６６（図１参照）に固定されたひげ持受１７０に取り付けたひげ持１７０ａを介してねじ締めにより固定されている。
緩急針１６８は、てんぷ受１６６に回転可能に取り付けられている。また、てんぷ１４０は、地板１０２及びてんぷ受１６６に対して回転可能に支持されている。
【００３２】
図３に示すように香箱車１２０は、香箱歯車１２０ｄと、香箱真１２０ｆと、ぜんまい１２２とを備えている。香箱真１２０ｆは、上軸部１２０ａと、下軸部１２０ｂとを備えている。香箱真１２０ｆは、炭素鋼等の金属で形成されている。香箱歯車１２０ｄは、黄銅等の金属で形成されている。
【００３３】
二番車１２４は、上軸部１２４ａと、下軸部１２４ｂと、かな部１２４ｃと、歯車部１２４ｄと、そろばん玉部１２４ｈとを備えている。二番車１２４のかな部１２４ｃは、香箱歯車１２０ｄと噛み合うように構成されている。上軸部１２４ａ、下軸部１２４ｂ及びそろばん玉部１２４ｈは、炭素鋼等の金属で形成されている。歯車部１２４ｄは、ニッケル等の金属で形成されている。
【００３４】
三番車１２６は、上軸部１２６ａと、下軸部１２６ｂと、かな部１２６ｃと、歯車部１２６ｄとを備えている。三番車１２６のかな部１２６ｃは、歯車部１２４ｄと噛み合うように構成されている。
【００３５】
四番車１２８は、上軸部１２８ａと、下軸部１２８ｂと、かな部１２８ｃと、歯車部１２８ｄとを備えている。四番車１２８のかな部１２８ｃは、歯車部１２６ｄと噛み合うように構成されている。上軸部１２８ａ及び下軸部１２８ｂは、炭素鋼等の金属で形成されている。歯車部１２８ｄは、ニッケル等の金属で形成されている。
【００３６】
がんぎ車１３０は、上軸部１３０ａと、下軸部１３０ｂと、がんぎかな部１３０ｃと、がんぎ歯車部１３２とを備えている。がんぎかな部１３０ｃは、歯車部１２８ｄと噛み合うように構成されている。
図４に示すように、アンクル１４２は、アンクル体１４２ｄと、アンクル真１４２ｆとを備えている。アンクル真１４２ｆは、上軸部１４２ａと、下軸部１４２ｂとを備えている。
【００３７】
香箱車１２０は、図３に示すように、地板１０２及び香箱受１６０に対して回転可能に支持されている。即ち、香箱真１２０ｆの上軸部１２０ａは、香箱受１６０に対して回転可能に支持されている。香箱真１２０ｆの下軸部１２０ｂは、地板１０２に対して回転可能に支持されている。
また、二番車１２４、三番車１２６、四番車１２８及びがんぎ車１３０は、地板１０２及び輪列受１６２に対してそれぞれ回転可能に支持されている。即ち、二番車１２４の上軸部１２４ａ、三番車１２６の上軸部１２６ａ、四番車１２８の上軸部１２８ａ、がんぎ車１３０の上軸部１３０ａは、それぞれ輪列受１６２に対して回転可能に支持されている。また、二番車１２４の下軸部１２４ｂ、三番車１２６の下軸部１２６ｂ、四番車１２８の下軸部１２８ｂ、がんぎ車１３０の下軸部１３０ｂは、それぞれ地板１０２に対して回転可能に支持されている。
【００３８】
図４に示すように、アンクル１４２は、地板１０２及びアンクル受１６４に対して回転可能に支持されている。即ち、アンクル１４２の上軸部１４２ａは、アンクル受１６４に対して回転可能に支持されている。アンクル１４２の下軸部１４２ｂは、地板１０２に対して回転可能に支持されている。
【００３９】
香箱真１２０ｆの上軸部１２０ａを回転可能に支持する香箱受１６０の軸受部と、二番車１２４の上軸部１２４ａを回転可能に支持する輪列受１６２の軸受部と、三番車１２６の上軸部１２６ａを回転可能に支持する輪列受１６２の軸受部と、四番車１２８の上軸部１２８ａを回転可能に支持する輪列受１６２の軸受部と、がんぎ車１３０の上軸部１３０ａを回転可能に支持する輪列受１６２の軸受部と、アンクル１４２の上軸部１４２ａを回転可能に支持するアンクル受１６４の軸受部には、潤滑油が注油されている。
【００４０】
また、香箱真１２０ｆの下軸部１２０ｂを回転可能に支持する地板１０２の軸受部と、二番車１２４の下軸部１２４ｂを回転可能に支持する地板１０２の軸受部と、三番車１２６の下軸部１２６ｂを回転可能に支持する地板１０２の軸受部と、四番車１２８の下軸部１２８ｂを回転可能に支持する地板１０２の軸受部と、がんぎ車１３０の下軸部１３０ｂを回転可能に支持する地板１０２の軸受部と、アンクル１４２の下軸部１４２ｂを回転可能に支持する地板１０２の軸受部には、潤滑油が注油されている。
上述した潤滑油は、精密機械用油であるのが好ましく、いわゆる時計油であるのが特に好ましい。
【００４１】
地板１０２のそれぞれの軸受部、香箱受１６０の軸受部、輪列受１６２のそれぞれの軸受部には、潤滑油の保持性能を高めるために、円錐状、円筒状、又は円錐台状の油溜め部を設けるのが好ましい。この油溜め部を設けると、潤滑油の表面張力により油が拡散するのを効果的に阻止することができる。
また、地板１０２、香箱受１６０、輪列受１６２及びアンクル受１６４は、黄銅等の金属で形成しても良いし、ポリカーボネート等の樹脂で形成しても良い。
【００４２】
次に、上述したがんぎ車１３０について、より詳細に説明する。
このがんぎ車１３０は、図５及び図６に示すように、電鋳により所定の厚みに形成された金属製のがんぎ歯車部（プレート体）１３２と、側面の全面に亘って凹み形成され、潤滑油を保持可能な複数の保油孔１３３と、がんぎ歯車部１３２の中心に打ち込まれた軸部材１３１と、で構成されている。
なお、図５は、互いに噛合したがんぎ車１３０及びアンクル１４２の平面図である。図６は、がんぎ車１３０の歯部１３２ａを拡大した斜視図である。
【００４３】
がんぎ歯車部１３２は、上面及び下面が平坦面とされた板状部材であり、特殊な鉤型状に形成された複数の歯部１３２ａを有している。これら複数の歯部１３２ａの先端に、後述するアンクル１４２の爪石１４４ａ、１４４ｂが接触するようになっている。つまり、がんぎ歯車部１３２の側面の一部、即ち、歯部１３２ａの先端の側面は爪石１４４ａ、１４４ｂが接触して摺動する摺動面（衝撃面）１３２ｂとされている。
また、がんぎ歯車部１３２の側面は、全面に亘って形成された複数の保油孔１３３によって潤滑油が表面張力或いは毛細管現象等により保持されている。よって、摺動面１３２ｂを含む側面の全体は、潤滑油の量にばらつきがない保油性能に優れた保油面として機能する。
【００４４】
軸部材１３１は、がんぎ歯車部１３２の中心に設けられた図示しない保持孔内に打ち込まれることで取り付けられた部材であり、中心軸ががんぎ歯車部１３２の中心軸と同一とされている。また、軸部材１３１の上端部に上述した上軸部１３０ａが設けられ、下端部に下軸部１３０ｂが設けられている。また、上軸部１３０ａの下方にがんぎかな部１３０ｃが設けられている。このがんぎかな部１３０ｃは、上述したように、四番車１２８の歯車部１２８ｄに噛合しており、これによって四番車１２８の回転力を軸部材１３１に伝達してがんぎ歯車部１３２を回転させる役割を果している。
【００４５】
このように構成されたがんぎ車１３０は、複数の歯部１３２ａがアンクル１４２に噛合するようになっている。アンクル１４２は、３つのアンクルビーム１４３によってＴ字状に形成されたアンクル体１４２ｄと、アンクル真１４２ｆとを備えたもので、軸であるアンクル真１４２ｆによってアンクル体１４２ｄが回転可能に構成されている。
３つのアンクルビーム１４３のうち２つのアンクルビーム１４３の先端には、爪石１４４ａ、１４４ｂが設けられ、残り１つのアンクルビーム１４３先端には、アンクルハコ１４５が取り付けられている。爪石１４４ａ、１４４ｂは、四角柱状に形成されたルビーであり、接着剤等によりアンクルビーム１４３に接着固定されている。
【００４６】
このように構成されたアンクル１４２は、アンクル真１４２ｆを中心に回転した際に、爪石１４４ａ或いは爪石１４４ｂが、がんぎ車１３０の歯部１３２ａの先端、より詳細には摺動面１３２ｂに接触するようになっている。また、この際、アンクルハコ１４５が取り付けられたアンクルビーム１４３が、ドテピン（図示せず）に接触するようになっており、これによってアンクル１４２は、同方向にそれ以上回転しないようになっている。その結果、がんぎ車１３０の回転も一時的に停止するようになっている。
【００４７】
次に、上述したがんぎ車１３０の製法方法について、図７に示すフローチャートを参照しながら以下に説明する。
本実施形態の製造方法は、塗布工程（Ｓ１）と、露光工程（Ｓ２）と、現像工程（Ｓ３）と、電鋳工程（Ｓ４）と、厚み調整工程（Ｓ５）と、除去工程（Ｓ６）と、を行って製造する方法である。以下、これら各工程について、詳細に説明する。
【００４８】
はじめに、塗布工程（Ｓ１）を行う。
まず、図８に示すように、シリコン基板（基材）１０を用意した後、シリコン基板１０の表面に導電膜１１を形成する。この導電膜１１としては、例えば、金、銀、銅やニッケル等を用いて形成することができる。また、形成方法としては、例えば、スパッタリング、蒸着や無電解メッキ等の各種の成膜方法を用いることができる。また、導電膜１１の膜厚としては、例えば、数ｎｍ〜数μｍの範囲であることが好ましい。
【００４９】
また、導電膜１１の形成と同時或いは前後のタイミングで、図９に示すように、ペースト状の感光性材料１２に複数の光透過性のガラスビーズ（微粒子）１３を所定の割合で混合させたフォトレジスト（混合材料）１４を準備しておく。なお、感光性材料１２としては、ポジ型でもネガ型でも構わないが、本実施形態ではネガ型を用いた場合を例に挙げて説明する。また、ガラスビーズ１３は、直径が数μｍ程度の微粒子である。
【００５０】
導電膜１１の形成とフォトレジスト１４の準備とが終了した後、図１０に示すように、フォトレジスト１４を導電膜１１上に塗布する。この際、例えば、スプレーコート法やスクリーン印刷法等によって、十分な厚みとなるようにフォトレジスト１４を塗布する。
この時点で、塗布工程（Ｓ１）が終了する。
【００５１】
次に、露光工程（Ｓ２）を行う。
まず、図１１に示すように、がんぎ歯車部１３２の外形形状にパターニングされ、それ以外の領域が開口したフォトレジストマスク（マスク）Ｍを準備する。そして、図１２に示すように、フォトレジストマスクＭをフォトレジスト１４の上方にセットする。なお、図１２では、図１１に示すフォトレジストマスクＭをＡ−Ａ線で断面視した状態で図示している。この際、図面を見易くするために、大きさや間隔を変えて図示している。
【００５２】
フォトレジストマスクＭをセットした後、該マスクＭの上方から光を照射し、フォトレジストマスクＭを通してフォトレジスト１４を部分的に露光する。本実施形態の場合には、フォトレジストマスクＭでマスクされていない領域を露光する。この際、フォトレジスト１４に含まれる複数のガラスビーズ１３は、光透過性であるので、このガラスビーズ１３によって遮られることなく露光を確実に行うことができる。
この時点、露光工程（Ｓ２）が終了する。
【００５３】
次に、現像工程（Ｓ３）を行う。
即ち、フォトレジストマスクＭを除去した後、図示しない現像液を利用して部分的に露光されたフォトレジスト１４を現像する。すると、フォトレジスト１４はネガ型であるので、図１３に示すように、露光されていない領域が溶解される。これにより、がんぎ歯車部１３２の外形形状に倣った貫通孔１５をフォトレジスト１４に形成することができる。この貫通孔１５によって、がんぎ歯車部１３２の外形形状に倣って導電膜１１が露出する。また、貫通孔１５の内壁面には、フォトレジスト１４に含まれるガラスビーズ１３が現れた状態となる。
この時点で、現像工程（Ｓ３）が終了する。なお、貫通孔１５が形成された状態のフォトレジスト１４は、電鋳型として利用されるものである。
【００５４】
次に、電鋳工程（Ｓ４）を行う。
まず、図１４に示すように、処理槽２０内に貯液された電鋳液Ｗにシリコン基板１０全体を漬浸させる。なお、この電鋳工程（Ｓ４）を行うにあたって、電鋳すべき金属材料に応じて電鋳液Ｗを選択する。例えば、ニッケル電鋳を行う場合には、スルファミン酸浴、ワット浴や硫酸浴等が用いられる。
【００５５】
仮にスルファミン酸浴を用いてニッケル電鋳を行う場合には、処理槽２０の中にスルファミン酸ニッケル水和塩を主成分とするスルファミン酸浴を入れる。また、電鋳すべき金属材料からなる陽極電極２１をスルファミン酸浴の中に浸漬させる。陽極電極２１としては、例えば、電鋳すべき金属材料からなるボールを複数用意し、この金属ボールをチタン等で作った金属製のかごの中に入れることで構成する。
【００５６】
そして、シリコン基板１０をスルファミン酸浴の中に浸漬した後、シリコン基板１０に形成した導電膜１１を電源２２の陰極に接続すると共に陽極電極２１を電源２２の陽極に接続して、電鋳を開始する。すると、陽極電極２１を構成する金属がイオン化してスルファミン酸浴中を移動し、貫通孔１５内で露出する導電膜１１上に金属として析出し、この金属が徐々に成長する。そして、図１５に示すように、少なくとも貫通孔１５を完全に塞ぐ金属体２３になるまで金属を成長させる。
この際、貫通孔１５は、上述したようにがんぎ歯車部１３２の外形形状に倣っているので、成長した金属体２３に関してもがんぎ歯車部１３２の外形形状に倣った状態となっている。また、貫通孔１５の内壁面には、複数のガラスビーズ１３が現れているので、金属体２３の側面にはこのガラスビーズ１３によって凹み形成された複数の保油孔１３３が全面に亘って形成される。
【００５７】
この時点で、電鋳工程（Ｓ４）が終了する。なお、この工程を行う際、処理槽２０に配管（図示せず）を介して弁（図示せず）を接続し、さらにこの配管に濾過用フィルタ（図示せず）を設けることにより、処理槽２０から排出されるスルファミン酸浴を濾過することが好ましい。更に、濾過したスルファミン酸浴を、注入用配管（図示せず）によって処理槽２０内に返送し、スルファミン酸浴を循環させることが好ましい。
【００５８】
次に、厚み調整工程（Ｓ５）を行う。
まず、処理槽２０からシリコン基板１０を引き上げ、純水等で洗浄処理する。その後、図１６に示すように、貫通孔１５から溢れた金属体２３を除去すると共に、残った金属体２３の厚みががんぎ歯車部１３２の厚みとなるように厚み調整する。この方法としては、ＣＭＰ法（化学機械研磨法）等の研磨加工によって行えば良い。
【００５９】
そして、最後にフォトレジスト１４、導電膜１１及びシリコン基板１０を除去する除去工程（Ｓ６）を行う。
即ち、図１７に示すように、アッシング処理や剥離液法等によりフォトレジスト１４を除去すると共に、ＣＭＰ法等によりシリコン基板１０及び導電膜１１を除去する。続いて、図１８に示すように、残ったガラスビーズ１３を、フッ酸等を利用して除去する。
その結果、側面の全面に亘って凹み形成された複数の保油孔１３３を有するがんぎ歯車部１３２を電鋳によって作製することができる。そして、がんぎ歯車部１３２の中心に軸部材１３１を打ち込むことで、図５に示すがんぎ車１３０を製造することができる。
【００６０】
特に、本実施形態の製造方法によれば、電鋳を利用するので複雑な外形形状を有するがんぎ歯車部１３２であっても、精密に作製することができ、高品質化を図ることができる。しかも、感光性材料１２にガラスビーズ１３を混合させる以外は一般的な電鋳方法と同じ工程で製造できるので、製造工程が増えることもなく非常に効率良く製造することができる。よって、がんぎ車１３０の低コスト化に繋げることができる。
【００６１】
更に、このように製造されたがんぎ車１３０は、側面の全体に亘って複数の保油孔１３３が形成されているので、側面の全面に亘ってムラ無く均等に潤滑油を保持することができる。従って、側面を、潤滑油の量にばらつきがない保油性能に優れた保油面として利用することができる。特に、側面の一部が、アンクル１４２の爪石が摺動される摺動面（衝撃面）１３２ｂであるので、爪石１４４ａ、１４４ｂの摺動時に生じる摩擦抵抗を効果的に軽減することができる。しかも、潤滑油の量にばらつきがないので、摩擦抵抗にばらつきが生じ難く、摩耗に偏りが生じてしまうことを抑制することができる。従って、耐久性に優れた信頼性の高いがんぎ車１３０とすることができる。
【００６２】
また、本実施形態のがんぎ車１３０を有するムーブメント１００を備えた機械式時計は、時計自体の生産性向上や低コスト化や高品質化が図られたものになる。
【００６３】
なお、本発明の技術範囲は上記実施の形態に限定されるものではなく、本発明の趣旨を逸脱しない範囲において種々の変更を加えることが可能である。
【００６４】
例えば、上記実施形態では、ネガ型の感光性材料１２を用いた場合を例に挙げて説明したが、ポジ型の感光性材料であっても構わない。この場合には、がんぎ歯車部１３２の外形形状に倣ってパターニングされた開口を有するフォトレジストマスクを利用すれば良い。こうすることで、露光時にがんぎ歯車部１３２の外形形状に倣って光を当てることができ、同様に貫通孔１５を形成することができる。
【００６５】
また、感光性材料１２に混合する微粒子としてガラスビーズ１３を例に挙げて説明したが、ガラスビーズ１３に限られず光透過性のものであれば他のものを採用して構わない。この場合であっても、同様の作用効果を奏することができる。
【００６６】
特に、ガラスビーズ１３を利用する場合には、感光性材料１２と略同一の屈折率を有するものを用いることが好ましい。この場合には、露光時にガラスビーズ１３で分散されることなく光を直進させることができる。そのため、マスクされていない部分のみを正確に露光することができる。よって、より正確にがんぎ歯車部１３２の外形形状に倣うように貫通孔１５を形成することができ、がんぎ車１３０をより精密に製造することができる。
【００６７】
また、微粒子として、感光性材料１２に対して比重の異なるものを採用しても構わない。この場合には、貫通孔１５を形成した際に内周壁に現れる微粒子の分布を厚み方向で変化させることができる。
例えば、感光性材料１２よりも比重の重い微粒子を混合してフォトレジストを準備した場合には、導電膜１１上に塗布した際に、微粒子を導電膜１１側により多く存在させることができる。従って、貫通孔１５を形成した際に、内周壁に現れる微粒子は導電膜１１に近い側により多く分布する。その結果、がんぎ歯車部１３２の側面に形成される保油孔１３３を下面側により多く分布させることができる。
また、これとは逆に、感光性材料１２よりも比重の軽い微粒子、例えば、透明なプラスチック製の微粒子を用いた場合には、がんぎ歯車部１３２の側面に形成される保油孔１３３を上面側により多く分布させることができる。
このように、保油孔１３３の形成割合をがんぎ歯車部１３２の厚み方向で若干変化させることができ、保油性能のより優れた領域の位置を微調整することができる。なお、プラスチック製の微粒子を用いた場合には、除去工程（Ｓ６）時に有機溶剤を利用して除去することが可能である。
【００６８】
更に、微粒子として、感光性材料１２を微粒子状に固めたものを用いても構わない。この場合には、除去工程（Ｓ６）の際に、感光性材料１２と微粒子とを同じ手法で、且つ、同じタイミングで除去することができる。よって、除去工程（Ｓ６）に費やす手間及び時間を軽減でき、さらなる製造効率の向上化に繋げることができる。
【００６９】
また、上記実施形態では、機械部品をがんぎ車１３０に適用した場合を例に挙げて説明したが、がんぎ車１３０に限定されるものではない。例えば、本発明に係る機械部品を、図１９に示すように、側面がおしどり１９０との摺動面１９６ａとされた裏押さえ１９６に適用しても構わない。この場合であっても、摺動面１９６ａの全面に亘って形成された保油孔１３３によって、ムラ無く均等に潤滑油を保持できるので、おしどり１９０との摺動による摩擦抵抗を効果的に軽減することができる。
更に、本発明に係る機械部品は、機械式時計用の部品に限定されるものではなく、小型な精密機械用の部品として好適に用いることができる。
【符号の説明】
【００７０】
Ｍ…フォトレジストマスク（マスク）
１０…シリコン基板（基材）
１１…導電膜
１２…感光性材料
１３…ガラスビーズ（微粒子）
１４…フォトレジスト（混合材料）
１５…貫通孔
２３…金属体
１３０…がんぎ車（機械部品）
１３２…がんぎ歯車部（プレート体）
１３２ａ…歯部
１３３…保油孔
１４２…アンクル
１４４ａ、１４４ｂ…爪石
１９６…裏押さえ（機械部品）
【図１】
2010261064.tif 000003
【図２】
2010261064.tif 000004
【図３】
2010261064.tif 000005
【図４】
2010261064.tif 000006
【図５】
2010261064.tif 000007
【図６】
2010261064.tif 000008
【図７】
2010261064.tif 000009
【図８】
2010261064.tif 000010
【図９】
2010261064.tif 000011
【図１０】
2010261064.tif 000012
【図１１】
2010261064.tif 000013
【図１２】
2010261064.tif 000014
【図１３】
2010261064.tif 000015
【図１４】
2010261064.tif 000016
【図１５】
2010261064.tif 000017
【図１６】
2010261064.tif 000018
【図１７】
2010261064.tif 000019
【図１８】
2010261064.tif 000020
【図１９】
2010261064.tif 000021